(57)【要約】      （修正有）【課題】細繊度であり、かつ優れた風合い、吸水性を有する抗ピル性Ｖ断面アクリル系繊維とその製造方法を提供する。【解決手段】少なくとも９２質量％のアクリロニトリルと前記アクリロニトリルと共重合性を有するエチレン性ビニルモノマー２．８〜７．０質量％、およびスルホン酸含有ビニルモノマー１〜５．２質量％を含むアクリロニトリル系重合体からなる繊維であって、前記繊維の単繊維繊度が０．３〜１．０ｄｔｅｘで、繊維断面形状がＶ形状断面であり、Ｖ形状の内角が６０〜１００°、および抗ピル性が３．５級以上の抗ピル性Ｖ断面アクリル系繊維であり、紡糸ドラフト１．７〜２．２の条件で湿式紡糸した後、延伸倍率３．５〜５倍で延伸し、しかる後、乾燥緻密化時の収縮率を５％以下にして緻密化し、次いで少なくとも１６５℃以上の温度で緊張熱処理することにより得られる。【選択図】なし【特許請求の範囲】
【請求項１】
少なくとも９２質量％のアクリロニトリルと、前記アクリロニトリルと共重合性を有するエチレン性ビニルモノマー２．８〜７．０質量％、およびスルホン酸含有ビニルモノマー１〜５．２質量％を含むアクリロニトリル系重合体からなる繊維であって、前記繊維の単繊維繊度が０．３〜１．０ｄｔｅｘで、引っ張り強度が２．０ｃＮ／ｄｔｅｘ以上、結節強度が１．５〜２．４ｃＮ／ｄｔｅｘ、結節伸度が５〜２０％、繊維断面形状がＶ形状断面であり、Ｖ形状の内角が６０〜１００°および抗ピル性が３．５級以上であることを特徴とする抗ピル性Ｖ断面アクリル系繊維。
【請求項２】
少なくとも９２質量％のアクリロニトリルと、前記アクリロニトリルと共重合性を有するエチレン性ビニルモノマー２．８〜７．０質量％、およびスルホン酸含有ビニルモノマー１〜５．２質量％を含むアクリロニトリル系重合体２０〜２５質量％と有機溶媒７５〜８０質量％とからなる紡糸原液を、凝固浴中の溶媒濃度が６０〜７０質量％、温度が３０〜５０℃の凝固浴に、紡糸原液温度が６０〜８０℃および紡糸ドラフトが１．７〜２．２の条件で紡糸した後、延伸倍率３．５〜５．０倍で延伸し、しかる後、乾燥緻密化時の収縮率を５％以下にして緻密化し、次いで少なくとも１６５℃以上の温度で緊張熱処理することを特徴とする抗ピル性Ｖ断面アクリル系繊維の製造方法。
【発明の詳細な説明】
【技術分野】
【０００１】
本発明は、細繊度であり、かつ優れた風合い、吸水性および抗ピル性を有し、良好な品質と性能の繊維製品が得られる、抗ピル性Ｖ断面アクリル系繊維とその製造方法に関するものである。
【背景技術】
【０００２】
アクリル系繊維は、他の合成繊維に比べ最も羊毛に類似した柔軟な風合い、保温性、嵩高性ならびに優れた染色性を有し、衣料用またはインテリア分野に多く利用されている。しかしながら、アクリル系繊維の編織物は、着用中にその表面に毛羽や短毛等の絡まりあったピリングと呼ばれる毛玉が発生しやすく、編織物の外観を著しく損ない商品価値を低下させるという実用上の欠点がある。このような状況を背景として、ピリングの発生を防止するためにこれまでにも多くの提案がなされてきた。
【０００３】
従来、アクリル系繊維のピリングの発生を防止する手段としては、サイド・バイ・サイド型のアクリル系複合繊維ではあるが、繊維の引っ張り強度と結節強伸度を特定の範囲とすることによって抗ピルアクリル系繊維を得る方法が提案されている（特許文献１参照。）。また、溶剤の洗浄と延伸処理を施した糸条の膨潤度を１６０％〜２５０％に制御し、さらに強度が３ｇ／ｄ以上、結節強度と結節伸度の積を２０以下とすることにより、抗ピル性アクリル系繊維を得る方法が提案されている（特許文献２参照。）。しかしながら、これらの抗ピル性アクリル系繊維を、天然繊維等の抗ピル性を有さない他の繊維と混合して使用する場合は、抗ピル性はなお不十分であった。
【０００４】
また別に、多角形の異形断面を有する抗ピル性アクリル系繊維の製造方法としては、三角形ノズル孔から、紡糸ドラフトを０．８５〜１．５０とし、アクリロニトリル系ポリマーの還元粘度が１．４ｄｌ／ｇ以上、２．２ｄｌ／ｇ以下の特定の条件下で紡糸する、多角形の異形断面を有する抗ピル性アクリル系繊維の製造方法が提案されている（特許文献３参照。）。
【先行技術文献】
【特許文献】
【０００５】
【特許文献１】特開昭５９−１９２７１７号公報
【特許文献２】特開平０４−５７９０９号公報
【特許文献３】特開２００８−２８５７７８号公報
【発明の概要】
【発明が解決しようとする課題】
【０００６】
しかしながら、上記特許文献３に開示された方法によって、多角形の異形断面を有する抗ピル性アクリル系繊維は得られるものの、特殊なアクリロニトリル系ポリマーが必要であることや、紡糸ドラフトが低いことから、随伴流により口金面での糸切れが多発する等の生産性の問題が発生するものであった。特に、ここで開示された方法を用いては、昨今市場において求められている、ソフト風合いを有した細繊度の多角形の異形断面を有する抗ピル性アクリル系繊維を製造することは困難であった。
【０００７】
そこで本発明の目的は、細繊度であり、かつ優れた風合い、吸水性および抗ピル性を有し、良好な品質と性能の繊維製品が得られ、繊維製造の生産性を実質的に損なうことなく、かかる抗ピル性Ｖ断面アクリル系繊維とその製造方法を提供することにある。
【課題を解決するための手段】
【０００８】
本発明は、上記の課題を解決せんとするものであって、本発明の抗ピル性Ｖ断面アクリル系繊維は、少なくとも９２質量％のアクリロニトリルと該アクリロニトリルと共重合性を有するエチレン性ビニルモノマー２．８〜７．０質量％、およびスルホン酸含有ビニルモノマー１．０〜５．２質量％を含むアクリロニトリル系重合体からなる繊維であって、前記繊維の単繊維繊度が０．３〜１．０ｄｔｅｘで、引っ張り強度が２．０ｃＮ／ｄｔｅｘ以上、結節強度が１．５〜２．４ｃＮ／ｄｔｅｘ、結節伸度が５〜２０％、繊維断面形状がＶ形状断面であり、Ｖ形状の内角が６０〜１００°、および抗ピル性が３．５級以上の抗ピル性Ｖ断面アクリル系繊維である。
【０００９】
また、本発明の抗ピル性Ｖ断面アクリル系繊維の製造方法は、少なくとも９２質量％のアクリロニトリルと、前記アクリロニトリルと共重合性を有するエチレン性ビニルモノマー２．８〜７．０質量％、およびスルホン酸含有ビニルモノマー１〜５．２質量％を含むアクリロニトリル系重合体２０〜２５質量％と有機溶媒７５〜８０質量％とからなる紡糸原液を、凝固浴中の溶媒濃度が６０〜７０質量％、温度が３０〜５０℃の凝固欲に、紡糸原液温度６０〜８０℃、紡糸ドラフト１．７〜２．２の条件で紡糸した後、延伸倍率３．５〜５倍で延伸し、しかる後、乾燥緻密化時の収縮率を５％以下にして緻密化し、次いで少なくとも１６５℃以上の温度で緊張熱処理する抗ピル性Ｖ断面アクリル系繊維の製造方法である。
【発明の効果】
【００１０】
本発明によれば、細繊度であり、かつ優れた風合い、吸水性、抗ピル性とソフトな編織地風合いを兼備し、良質な品質と性能の製品繊維を得ることが可能な抗ピル性Ｖ断面アクリル系繊維が得られる。本発明で得られる抗ピル性Ｖ断面アクリル系繊維は、セーター、肌着およびジャージ等の衣料用途において、単独あるいは綿、レーヨン、ウール等および他繊維と混紡し、紡績した際、優れたソフト風合いと品質を有する抗ピル性の繊維製品を提供することを可能にする。繊維断面をＶ形状とすることにより、繊維の持つ断面２次モーメントが適切なものとなり、繊維が曲がりにくく互いに絡みにくくなる。
【００１１】
本発明の抗ピル性Ｖ断面アクリル系繊維の製造方法によれば、細繊度でありながら、優れた風合い、吸水性および抗ピル性を兼備し、良質な品質と性能の繊維製品を得ることが可能な抗ピル性Ｖ断面アクリル系繊維を繊維製造の生産性を実質的に損なうことなく、安定して製造することができる。
【発明を実施するための形態】
【００１２】
本発明の抗ピル性Ｖ断面アクリル系繊維は、少なくとも９２質量％のアクリロニトリルと前記アクリロニトリルと共重合性を有するエチレン性ビニルモノマー２．８〜７．０質量％、およびスルホン酸含有ビニルモノマー１．０〜５．２質量％を含むアクリロニトリル系重合体からなる繊維であって、前記繊維の単繊維繊度が０．３〜１．０ｄｔｅｘで、引っ張り強度が２．０ｃＮ／ｄｔｅｘ以上、結節強度が１．５〜２．４ｃＮ／ｄｔｅｘ、結節伸度が５〜２０％、繊維断面形状がＶ形状断面であり、Ｖ形状の内角が６０〜１００°、および抗ピル性が３．５級以上の抗ピル性Ｖ断面アクリル系繊維である。
【００１３】
本発明で用いられるアクリロニトリル系重合体は、少なくとも９２質量％のアクリロニトリルからなる重合体で、８質量％以内でアクリロニトリルと共重合可能な他の共重合性不飽和ビニル化合物と共重合される。アクリロニトリルの含有量が９２質量％未満の場合は、製糸工程で予め付与された緊張状態でのヒートセット性が高次加工工程における染色あるいは蒸気熱処理等によって著しく低下する。
【００１４】
また、上記のエチレン性ビニルモノマーの共重合率は、２．８〜７．０質量％であることが必要であり、好ましくは３．０〜６．８質量％である。エチレン性ビニルモノマーの共重合率が２．８質量％未満の場合は、延伸性が乏しく安定した生産が困難となる。一方、エチレン性ビニルモノマーの共重合率が７．０質量％より多くなると、抗ピル性能が低下する。
【００１５】
更に、スルホン酸含有ビニルモノマーの共重合率は、１．０〜５．２質量％であることが必要であり、好ましくは１．２〜５．０質量％である。スルホン酸含有ビニルモノマーの共重合率が１質量％未満の場合は十分な染色性能が得られず、５．２質量％より多くなると、染色性能は高まるものの、凝固が遅く、紡糸工程で繊維同士の接着が発生し易くなる。また、得られた繊維もリング染色などの染色斑を引き起こす。
【００１６】
本発明で用いられるアクリロニトリル系重合体中に含まれるエチレン性ビニルモノマーとしては、アクリル酸、メタクリル酸またはこれらのエステル類、アクリルアミド、メタクリルアミド、酢酸ビニル、塩化ビニルおよび塩化ビニリデンなどが挙げられ、また、スルホン酸含有ビニルモノマーとしては、ビニルスルホン酸、アクリルスルホン酸、メタリルスルホン酸、Ｐ−スチレンスルホン酸などの不飽和スルホン酸またはこれらの塩類などの酸性モノマーなどが挙げられる。
【００１７】
本発明で用いられるアクリロニトリル系重合体の重合方法は、懸濁重合法、乳化重合法および溶液重合法等のうちいずれでも良い。また、使用する有機溶媒としては、ジメチルスルホキシド（以下、ＤＭＳＯということがある。）、ジメチルアセトアミド、ジメチルホルムアミド等の有機溶媒が挙げられるが、その効果が、ＤＭＳＯ系湿式紡糸において特に顕著であることから、重合方法もＤＭＳＯを使った溶液重合法が望ましい。
【００１８】
アクリロニトリル系重合体割合は、紡糸原液として２０〜２５質量％であり、その際有機溶媒の割合を７５〜８０質量％にする必要があり、好ましくはアクリロニトリル系重合体割合は２１〜２４質量％であり、有機溶媒の割合は７６〜７９質量％である。紡糸原液において、アクリロニトリル系重合体が２０質量％より少ないと得られる繊維が失透し光沢が失われるとともに発色性低下をきたす。一方、アクリロニトリル系重合体が２５質量％を超えると紡糸性が著しく悪化する。このようにして作製された紡糸原液は、通常の湿式紡糸装置を使用して紡糸される。
【００１９】
凝固浴としては、ＤＭＳＯ、ジメチルホルムアミドおよびジメチルアセトアミド等の有機溶媒が挙げられ、特にＤＭＳＯ水溶液が好ましく用いられる。紡糸原液を凝固浴のＤＭＳＯ水溶液中に紡出する際、紡糸原液温度を６０〜８０℃、好ましくは６５〜７５℃とし、紡糸ドラフトは１．７〜２．２、好ましくは１．８〜２．１の範囲の条件が用いられる。紡糸原液温度が６０℃未満の場合は、紡糸原液の曳糸性が不足するだけでなく、粘度が高いためにノズル圧上昇などの設備破損の原因となる。また、紡糸原液温度が８０℃より高い場合は、紡糸原液のゲル化等の変性を引き起こすことが多く、安定した紡糸が望めなくなる。
【００２０】
また、紡糸ドラフトが１．７未満では、口金から引取ローラーまでの糸が弛み、凝固浴液の乱流で糸が揺れ口金面で糸が切れ、また、紡糸ドラフトが２．２を超えると糸が張りすぎ口金面で糸が切れる。
【００２１】
本発明の抗ピル性Ｖ断面アクリル系繊維の単繊維繊度は、０．３〜１．０ｄｔｅｘ、好ましくは０．５〜１．０ｄｔｅｘである。一般的なアクリル系繊維の製造方法においては、繊維を細くするためには紡糸原液吐出量を下げる必要がある。紡糸原液吐出量を下げることにより、紡糸口金面での糸切れ等が発生し、生産性が低下する傾向にあるが、本発明の製造方法を用いることにより、単繊維繊度を０．３〜１．０ｄｔｅｘの極細繊維として顕著なソフト風合いと抗ピル性能を発現させた繊維を生産性を実質的に損なうことなく、安定して製造することができる。
【００２２】
また、本発明の抗ピル性Ｖ断面アクリル系繊維の引っ張り強度は、２．０ｃＮ／ｄｔｅｘ以上であることが必要である。引っ張り強度が２．０ｃＮ／ｄｔｅｘより低い場合、紡績工程等の加工工程通過性が悪くなり、生産性が著しく低下するので好ましくない。
【００２３】
さらに、本発明の抗ピル性Ｖ断面アクリル系繊維においては、結節強度が１．５〜２．４ｃＮ／ｄｔｅｘ、好ましくは１．７〜２．２ｃＮ／ｄｔｅｘで、結節伸度が５〜２０％、好ましくは８〜１７％であるという２つの条件を満たす必要がある。結節強度が２．４ｃＮ／ｄｔｅｘより高い場合、結節伸度が２０％より高い場合、いずれの場合も抗ピル性が著しく低下する。
【００２４】
本発明の抗ピル性Ｖ断面アクリル系繊維において、抗ピル性は３．５級以上、好ましくは４〜５級であることが必要である。ここで抗ピル性は、ＪＩＳ  Ｌ  １０７６  Ａ法に従って測定された値である。この測定方法は、ゴム管（長さ１５０ｍｍ、外径３１ｍｍ）に巻き付けた編物からなる試験片をコルク・シートを内張した箱内（内側の一辺が２３ｍｍの立方体）で、箱の回転によって、試験片相互又はコルク面とランダムに接触させて摩擦作用を加え、ピルを発生させる。作用は穏やかで、時間をかけてゆっくりとピルを発生させる。もみ及び屈曲作用は加わらない。本発明においては、ＪＩＳ  Ｌ  １０７６  Ａ法で５時間試験したことを、ＩＣＩ  ５Ｈｒと省略することがある。
【００２５】
さらに、本発明においては繊維断面がＶ形状断面（Ｖ断面）で、Ｖ形状の内角が６０〜１００°、好ましくは７０〜９０°の必要がある。Ｖ形状の内角が６０°より小さい場合、また、１００°より大きい場合、いずれの場合も吸水性が著しく低下する。
【００２６】
すなわち、繊維断面形状をＶ形状断面（Ｖ断面）で、Ｖ形状の内角を６０〜１００°に制御することにより、吸水性能を有することが可能となる。Ｖ形状断面が得られない場合には、吸水性能を得られないだけでなく、繊維の持つ断面２次モーメントが小さくなり、繊維は曲がりやすく互いにからみやすい性質に変化してしまい、抗ピル性が低下してしまう。ここで吸水性は、ＪＩＳ  Ｌ  １９０７  バイレック法に従って測定された値である。この測定方法は、たて方向およびよこ方向に、２００ｍｍ×２５ｍｍの試験片を試験片が垂直になるように上端を固定し、下端を水に浸漬させ、１０分間放置後、試験片内を水が上昇した高さを定規で測定する。
【００２７】
繊維断面が上記のＶ形状断面（Ｖ断面）を保持するための凝固浴の組成は、有機溶媒濃度が６０〜７０質量％であることが必要であり、その他、好ましくは水が３０〜４０質量％含まれている。有機溶媒濃度が６０質量％未満の場合は、凝固浴での糸の張力が高くなり、口金面での糸切れが多くなる。有機溶媒濃度が７０質量％より高い場合は、糸の凝固不足により引取ローラー部での接着が発生する。
【００２８】
上記の凝固浴条件に加えて、本発明では、凝固浴温度を３０〜５０℃、好ましくは３５〜４５℃の範囲にすることによって、繊維断面がＶ形状断面（Ｖ断面）で、かつ吸水性と抗ピル性に優れたＶ断面アクリル系繊維の製造が可能となる。凝固浴温度が３５℃未満の場合は、凝固浴での糸条の張力が高くなり、紡糸口金面での糸切れが多くなり、他方、凝固浴温度が４０℃より高い場合は、糸条の凝固不足により引取ローラー部での接着が発生する。このようにして作製された凝固糸状は、例えば３０％以下の濃度のＤＭＳＯ水溶液中で、好ましくは３．５〜５．０倍に延伸される。この延伸倍率が３．５倍より小さいと、得られた繊維の紡績工程通過性が低下することがあり、また、延伸倍率が５．０倍を超えると抗ピル性が低下することかある。
【００２９】
延伸されたアクリル系繊維糸状は、温水、例えば４０〜６０℃の温度の水中でアクリル系繊維糸状中に含まれている溶媒を除去した後、１６５℃以上、好ましくは１７０〜１７５℃の温度で乾熱下、５％以下、好ましくは１〜３％の収縮率に保ちながら、乾燥と緻密化緊張熱処理が施される。収縮率が５％を超える場合、または熱処理温度が１６５℃より低い場合には、紡糸ドラフトを１．７〜２．２にしてアクリル系繊維の繊維配向を高めた効果が維持されず、高次加工工程において顕著に配向緩和が起こり抗ピル性が悪化することがある。
【００３０】
従来のアクリル系繊維では、たとえ緊張状態で乾燥しても、そこで与えられた配向はその後の熱処理、例えば染色等の熱処理で容易に配向緩和し、最終的にはある一定の弛緩状態に落ち着いて抗ピル性能が乏しくなるが、本発明で得られる抗ピル性Ｖ断面アクリル系繊維は、好適な物性、例えば引っ張り強度２．０ｃＮ／ｄｔｅｘ、結節強度２．３ｃＮ／ｄｔｅｘ以下の繊維を得ることができる。
【００３１】
本発明によれば、製造条件を最適化しつつその相乗効果を最大限に発揮させることにより、吸水性および抗ピル性のみならず、ぬめり、光沢および発色性等を具備し、汎用性に富み、商品価値の高い繊維が生産性よく安定的に得られる。また、本発明の抗ピル性Ｖ断面アクリル系繊維は、カットして短繊維とされた後、紡績される。紡績糸の構成は、本発明の抗ピル性Ｖ断面アクリル系繊維を１００質量％としても良いし、他の繊維、例えば、ポリエステル系繊維、ナイロン繊維、レーヨン繊維等の合繊繊維または化学繊維、綿、ウールおよび絹等の天然繊維と混紡して、紡績糸とすることも可能である。
【実施例】
【００３２】
次に、実施例により本発明の抗ピル性Ｖ断面アクリル系繊維とその製造方法を具体的に説明するが、本発明は、これらに限定されるのもではない。
【００３３】
「繊度、引っ張り強度、結節強度、結節伸度の測定方法」
ＪＩＳ  Ｌ１０１５化学繊維ステープル試験方法によって測定した。
【００３４】
「抗ピル性の測定方法」
通常の方法により、番手が１／５２の紡績糸とし、しかる後常法により編成し染色を行い作製した編地について、ＩＣＩ  ５Ｈｒにより抗ピル性を評価した。
【００３５】
「吸水性の測定方法」
通常の方法により、番手が１／５２の紡績糸とし、しかる後常法により編成し染色を行い作製した編地について、ＪＩＳ  Ｌ  １９０７  バイレック法に従って、たて方向およびよこ方向に、２００ｍｍ×２５ｍｍの試験片を試験片が垂直になるように上端を固定し、下端を水に浸漬させ、１０分間放置後、試験片内を水が上昇した高さを定規で測定した。
【００３６】
「繊維断面Ｖ形状内角の測定方法」
繊維束の軸方向が平行になるように繊維束をつくり、繊維束を樹脂で固め、繊維軸に垂直方向にミクロトームで切断してスライドグラス状に貼り付ける。脱樹脂処理を行い、繊維断面観察サンプルを作成する。走査型電子顕微鏡を使用し、繊維断面観察サンプルの各繊維断面を観察、Ｖ形状をなす内側側面に直線を引き、直線が交わる内角を、３０本の繊維で平均値を求めた。
【００３７】
［実施例１］
アクリロニトリル９２質量％、アクリル酸メチル７質量％およびメタリルスルホン酸ソーダ１質量％をＤＭＳＯ中で共重合し、紡糸原液濃度を２２質量％とした。
【００３８】
前記の紡糸原液を、６６℃の温度に調節し、ＤＭＳＯ６６質量％および水３４質量％の浴液を温度４０℃に調節した凝固浴中に、Ｖ形状の内角が８０°のノズル孔から紡糸ドラフト１．８５で押し出して湿式紡糸し、熱水中で４．０倍の延伸を施し、続いて水洗、油剤を付着させ、熱風乾燥機を用いて温度１６７℃、弛緩率５％で乾燥緻密化を行って、単繊維繊度が０．９ｄｔｅｘ、Ｖ形状断面の内角が８２°の抗ピル性Ｖ断面アクリル系繊維を得た。
【００３９】
得られた抗ピル性Ｖ断面アクリル系繊維を通常の方法により、番手が１／５２の紡績糸とし、しかる後常法により編成し染色を行った。作製した編地の抗ピル性と編地風合いを評価したところ、抗ピル性は５級で、編地風合いは良好（◎）であった。結果を表１に示す。
【００４０】
［実施例２〜７および比較例１〜９］
実施例１における、アクリロニトリル系重合体、紡糸原液中のポリマー割合、紡糸原液温度、凝固浴条件、紡糸ドラフト、延伸倍率、乾燥条件、および目標繊度を、表１と２のとおり変更して得られた原綿を、紡績し編地を作製し、それらの抗ピル性と編地風合いを評価した結果を、表１と２に示す。
【００４１】
また、表３に紡糸性と延伸性の評価基準を示す。また、編地風合いの評価方法は、５人の判定員が、その風合い評価用の編地を触感判定し、十分なソフト性を有していると判断されるものに「○」、ソフト性は有してしているもののシャリ感が出ていると判断されるものに「×」をつけた。５人全員が○をつけた場合の判定結果を◎とし、○が３人以上いた場合の判定結果を○とし、×が３人以上いた場合の判定結果を×として評価した。
【００４２】
【表１】
2013174033.tif 000002
【００４３】
【表２】
2013174033.tif 000003
【００４４】
【表３】
2013174033.tif 000004
【００４５】
［実施例８〜１２、比較例１０〜１４］
実施例１と比較例１で得られたアクリル系繊維とレーヨン１．７ｄｔｅｘを６０質量％／４０質量％、５０質量％／５０質量％で混綿し、実施例１、３、７、比較例１、２、６および９で得られたアクリル系繊維と、沸騰水中での収縮率が２２％である１．１５ｄｔｅｘの収縮性アクリル系繊維を６０質量％／４０質量％で混綿し、通常の方法により、番手が１／５２の紡績糸とし、しかる後常法により編成と染色を行った。作製した編地の抗ピル性と編地風合いの評価結果を、表４に示す。
【００４６】
【表４】
2013174033.tif 000005
【００４７】
［実施例１３〜１５、比較例１５〜１７］
実施例１、３、７、比較例２と９で得られたアクリル系繊維と円断面原綿０．９ｄｔｅｘを、通常の方法により、番手が１／５２の紡績糸とし、しかる後常法により編成し染色を行った。作製した編地の吸水性の評価結果を、表５に示す。
【００４８】
【表５】
2013174033.tif 000006
【００４９】
表１、表２、表４および表５の結果から明らかなように、本発明に関わる諸工程要件を満たす条件で製造された抗ピル性Ｖ断面アクリル系繊維は、それ自身が優れた編地風合い、吸水性能および抗ピル性能を有するだけでなく、他の繊維と混綿した後も良好な編地風合いと抗ピル性能を発現することが分かる。